(57)【要約】      （修正有）【課題】普通紙に印刷した場合の耐マーカー性が良好で、光沢紙に印刷した場合の定着性が良好となるインク組成物を作製できる水性顔料分散液を提供する。さらに、高温におけるインク組成物中の顔料分散安定性が要求されるサーマル方式においても、長期間にわたり安定なインクの吐出を実現できるインク組成物を提供する。また、光学濃度が高い印刷物を得ることができるインク組成物を提供する。【解決手段】少なくとも顔料、ポリウレタン、水を含有する水性顔料分散液であって、ポリウレタンを構成する全ジオール成分中の５５〜９５モル％が特定の化学式で表わされるカルボキシル基を有する２価アルコールであり、５〜４５モル％が水酸基２個を有するシロキサン化合物に由来する構造で構成されたものである水性顔料分散液。【選択図】なし【特許請求の範囲】
【請求項１】
少なくとも顔料、ポリウレタン、水を含有する水性顔料分散液であって、ポリウレタンを構成する全ジオール成分中の５５〜９５モル％が一般式（１）で表される化合物に由来する構造で構成されたものであり、５〜４５モル％が水酸基２個を有するシロキサン化合物に由来する構造で構成されたものである水性顔料分散液。
【化１】
2008143960.tif 000010
（Ｒ１はアルキレン基および／またはエステル基を有する炭素数１３〜８０の有機基を表す。Ｒ２は水素原子または炭素数１〜４のアルキル基を表す。）
【請求項２】
水酸基２個を有するシロキサン化合物が一般式（２）で表される化合物である請求項１記載の水性顔料分散液。
【化２】
2008143960.tif 000011
（Ｒ４〜Ｒ７は同じでも異なっていてもよく、炭素数１〜２０のアルキル基、アリール基から選ばれる少なくとも１種の有機基を有し、Ｒ８およびＲ９は炭素数１〜２０のアルキレン基、アリーレン基から選ばれる少なくとも１種の有機基を有する。ｎは４〜１００の範囲である。）
【請求項３】
顔料がカーボンブラックである請求項１または２記載の水性顔料分散液。
【請求項４】
請求項１〜３のいずれか記載の水性顔料分散液を含有するインク組成物。
【発明の詳細な説明】
【技術分野】
【０００１】
本発明は、分散安定性と耐熱性に優れる水性顔料分散液及びそれを用いたインク組成物に関する。特にインクジェットプリンターに使用されるインク組成物に関する。
【背景技術】
【０００２】
近年、インクジェットプリンター用インクや筆記具用インクに利用される着色剤として、染料のかわりに堅牢性に優れる顔料の利用が検討されている。インクジェットにおけるインクの吐出方式としては、電圧をかけることで圧電素子を変形させインクを押し出すピエゾ方式と、加熱による発泡の際に生じる圧力によりインクをとばすサーマル方式が一般に用いられている。
【０００３】
民生用のインクジェットプリンター用インクでは溶媒として主に水が使用されるが、顔料は染料と異なり水に不溶なため、顔料を使用するインクジェットプリンター用インクでは顔料を微粒子の状態で水中に安定に分散させる必要がある。特に、サーマル方式では、インクが吐出時に瞬間的に４００〜５００℃の高温にさらされるため、高温における顔料の分散安定性が要求される。
【０００４】
水中で顔料微粒子を分散する方法としては、高分子分散剤を用いる方法が報告されている（特許文献１参照）。この方法では、スルホン酸基を含有するアクリル系高分子分散剤およびカルボキシル基を含有するアクリル系高分子分散剤を用いて、カーボンブラックを水中に安定に分散させている。しかし、高分子分散剤により安定化されたインク組成物において、印刷物の光学濃度を上げるためにインク中の顔料濃度を増やすと、高分子分散剤の濃度も増加してしまい、インク組成物の粘度が上昇し吐出安定性が低下するという問題があった。
【０００５】
一方、高分子分散剤や界面活性剤なしでカーボンブラックを水中に安定化する技術がある（特許文献２〜４参照）。これらの方法では、カーボンブラック表面に直接または多価の基を介して、カルボキシル基やスルホン酸基などの親水性官能基を導入することで、カーボンブラックを水中に安定に分散させている。しかし、このインク組成物を普通紙に印刷し、乾燥させた後、印字部分を蛍光ペンでこすると印字部分が汚れてしまい、耐マーカー性に問題があった。
【０００６】
顔料インクを普通紙に印刷した場合の耐マーカー性を改善する方法として、イオン性モノマー、疎水性モノマー、フッ素および／またはシロキサン鎖を有するモノマーから得られるアクリル系高分子をカーボンブラックに化学結合させる方法がある（特許文献５参照）。この方法では、アクリル系高分子中のフッ素および／またはシロキサン鎖によりカーボンブラック粒子に疎水性を与えることで、耐マーカー性を改善したインク組成物を提供している。この方法ではアクリル系高分子の重量平均分子量を３０００〜２００００としている。アクリル系高分子で重量平均分子量が５万以下の場合、高分子同士の絡み合いが弱いため、光沢紙に印刷した場合の顔料の定着性が不十分である。
【０００７】
また、カーボンブラックの耐マーカー性を向上させるために、水分散性のウレタン系高分子をインク組成物中に添加する方法がある（特許文献６参照）。特許文献６に記載されたインクジェット用インクは、水性インク中に親水性基を導入したカーボンブラックと重量平均分子量が３万以上のポリウレタン分散体を含有させることで、耐マーカー性を改善している。ポリウレタンは、ウレタン結合同士の水素結合により重量平均分子量がそれほど大きくなくても高分子同士の絡み合いが強くなることから、重量平均分子量を１万以上とすることで光沢紙に印刷した場合の顔料の定着性が良好となる。また、この方法ではポリウレタンを構成するジオール成分としてジメチロールプロピオン酸を用いることでポリウレタンにカルボキシル基を導入したポリウレタン分散体を合成している。しかし、ジメチロールプロピオン酸は炭素数が少ないため、ハードセグメントにカルボキシル基が導入されたポリウレタンが形成される。１００００以上の重量平均分子量でハードセグメントにカルボキシル基が導入された重量平均分子量が１万以上の高分子量のポリウレタンを含有するインク組成物は、高温で顔料の凝集を引き起こされやすく、サーマル方式では長期間安定して吐出することが困難である。
【０００８】
一方、微粒子アルミナおよび親水性ポリウレタンからなるインク受容層を含有するインクジェット記録シートが提案されている（特許文献７参照）。特許文献７に記載されたインクジェット記録シートは、親水性ポリウレタンにポリシロキサンおよび３級アミノ基を導入することで、染料などを含有するインクジェットインクが印刷された後のインクジェット記録シートの接着性および耐水性を向上させている。すなわち、インク受容層中のポリウレタンの３級アミノ基とインクジェットインク中の陰イオン基を有する染料分子とのイオン結合により染料の定着性および印刷物の定着性を向上させている。しかし、この３級アミノ基を含有するポリウレタンを、カルボキシル基やスルホン酸基などのアニオン性の官能基により分散安定化した顔料を含有するインク組成物中に混合すると、顔料の凝集を引き起こしやすい。
【特許文献１】特開２０００−１５４３４３号公報（第２頁）
【特許文献２】特開平８−３４９８（第２頁）
【特許文献３】特開平１０−１４００６２（第２頁）
【特許文献４】特開平１０−１９５３６０（第２頁）
【特許文献５】特開２００４−１１５５４８（第２頁、第１１〜１４頁、第２８頁）
【特許文献６】特表２００５−５１５２８９号公報（第２頁、第９頁）
【特許文献７】特開２００５−２３８５４７号公報（第２頁、第４〜７頁）
【発明の開示】
【発明が解決しようとする課題】
【０００９】
普通紙に印刷した場合の耐マーカー性が良好で、光沢紙に印刷した場合の定着性が良好となるインク組成物を作製できる水性顔料分散液を提供する。さらに、高温におけるインク組成物中の顔料分散安定性が要求されるサーマル方式においても、長期間にわたり安定なインクの吐出を実現できるインク組成物を提供する。また光学濃度が高い印刷物を得ることができるインク組成物を提供する。
【課題を解決するための手段】
【００１０】
すなわち本発明は、少なくとも顔料、ポリウレタン、水を含有する水性顔料分散液であって、ポリウレタンを構成する全ジオール成分中の５５〜９５モル％が一般式（１）で表される化合物に由来する構造で構成されたものであり、５〜４５モル％が水酸基２個を有するシロキサン化合物に由来する構造で構成されたものである水性顔料分散液である。
【００１１】
【化１】
2008143960.tif 000002
【００１２】
（Ｒ１はアルキレン基および／またはエステル基を有する炭素数１３〜８０の有機基を表す。Ｒ２は水素原子または炭素数１〜４のアルキル基を表す。）
【発明の効果】
【００１３】
本発明の水性顔料分散液は、微粒子化された顔料の高温での分散安定性に優れる。また、本発明の水性顔料分散液を用いて製造されるインク組成物はサーマル方式においても長期間にわたって安定なインクの吐出を実現できる。さらに、インク組成物は普通紙および光沢紙に印刷した状態において光学濃度が高く、普通紙に印刷した状態において耐マーカー性が良好であり、光沢紙に印刷した状態において定着性が良好である。
【発明を実施するための最良の形態】
【００１４】
本発明は、少なくとも顔料、ポリウレタン、水を含有する水性顔料分散液であって、ポリウレタンを構成する全ジオール成分中の５５〜９５モル％が一般式（１）で表される化合物に由来する構造で構成されたものであり、５〜４５モル％が水酸基２個を有するシロキサン化合物に由来する構造で構成されたポリウレタンを用いる。
【００１５】
【化２】
2008143960.tif 000003
【００１６】
Ｒ１はアルキレン基および／またはエステル基を有する炭素数１３〜８０の有機基を表す。Ｒ２は水素原子または炭素数１〜４のアルキル基を表す。
【００１７】
ポリウレタンはイソシアネート基を有する化合物と、水酸基などの活性水素を有する化合物との付加反応により生成される。またポリウレタンにカルボキシル基やスルホン酸基などを分子鎖に導入し、中和剤を添加することで、水中に分散または溶解することができる。ポリウレタンの分子鎖にカルボキシル基を導入するには、ジメチロールプロピオン酸などのジヒドロキシカルボン酸をポリウレタンを構成する全ジオール成分中の一部のジオールとして用いるのが一般的である。ポリウレタンのウレタン結合同士が水素結合によって結合している部分は、ウレタン結合の濃度が高い部分でありハードセグメントとなる。他方、ウレタン結合の濃度が小さい部分がソフトセグメントとなる。ウレタン結合の濃度の制御は、一般にウレタン結合を作る水酸基などの活性水素を有する化合物の水酸基に付いている炭素の数に依る。ジオールとしてジメチロールプロピオン酸などのジヒドロキシカルボン酸を用いると、水酸基に付いている炭素数が小さいため、カルボキシル基はハードセグメントに導入されることになる。ポリウレタンの重量平均分子量が１万以上である場合、カルボキシル基がハードセグメントに導入されたポリウレタンでは、それを用いた水性顔料分散液において高温で顔料の分散状態が不安定化し、またインク組成物はサーマル方式では長期間安定して吐出することが困難となる。
【００１８】
一般式（１）で表される化合物のＲ１中に含まれる炭素数は１３〜８０の範囲であるが、１３以上であるとカルボキシル基が導入された部分の柔軟性が十分に大きくなり、カルボキシル基が導入された部位がソフトセグメントとなる。ポリウレタンの重量平均分子量が１万以上であっても、カルボキシル基がソフトセグメントに導入されているので、そのポリウレタンを含有する顔料分散液は耐熱性が良好で、インク組成物のサーマル吐出特性が安定化する。一方、一般式（１）で表される化合物のＲ１中に含まれる炭素数が８０よりも大きい場合には、分子鎖中のカルボキシル基の含有率が少なくなるので、ポリウレタンの親水性が低下し、ポリウレタンを含有する顔料分散液の耐熱性が低下する。
【００１９】
サーマル吐出特性が良好で普通紙に印刷した場合の耐マーカー性が良好となるインク組成物を得るためには、本発明で用いるポリウレタンにおいて一般式（１）で表される化合物と、水酸基２個を有するシロキサン化合物を用いることが必要である。シロキサン化合物に由来するシロキサン構造が導入されたポリウレタンを用いると、普通紙に印刷したインクの耐マーカー性が良好となる。これは水性の蛍光ペンで印刷物部分を擦った際に、顔料粒子が撥水性を奏するシロキサン構造を有するポリウレタンにより保護されるため、顔料粒子がマーカーペン中の水に溶出しにくくなるからである。
【００２０】
全ジオール成分に含まれる一般式（１）で表される化合物の量は５５〜９５モル％であり、好ましくは７０〜９０モル％の範囲である。一般式（１）で表される化合物の含有量が５５モル％より小さいと、ポリウレタンを含有する水性顔料分散液は耐熱性が不良でインク組成物のサーマル吐出特性が不安定化し、一般式（１）で表される化合物の含有量が７０モル％より小さいとポリウレタンを含有するインク組成物より得られた印刷物の光学濃度が低くなる場合がある。また全ジオール成分に含まれる水酸基２個を有するシロキサン化合物の量は５〜４５モル％である。水酸基２個を有するシロキサン化合物の含有量が５モル％より小さいとインク組成物から得られる印刷物の耐マーカー性が不良となる。
【００２１】
全ジオール成分含まれるポリウレタン合成時に一般式（１）で表される化合物の仕込み量を全ジオール中の５５〜９５モル％とし、水酸基２個を有するシロキサン化合物の仕込み量を全ジオール中の５〜４５モル％とすることで、ポリウレタンを構成する全ジオール中の一般式（１）の化合物の含有量を５５〜９５モル％の範囲とし、水酸基２個を有するシロキサン化合物の含有量を４〜５５モル％の範囲とすることができる。
【００２２】
なお、インク組成物中の一般式（１）で表される化合物および水酸基２個を有するシロキサン化合物は、例えばつぎのような方法により分析することができる。インク組成物に塩酸等を添加し顔料とポリウレタンを析出させた後、遠心分離、水洗ろ過、真空乾燥を行い、インク組成物中から顔料とポリウレタンを抽出する。顔料とポリウレタンをテトラヒドロフランなどのポリウレタンのみを溶解する溶媒中に投入後、遠心分離、水洗ろ過、真空乾燥を行い、ポリウレタンを抽出する。ポリウレタンにピリジンなどを添加し、５０〜１００℃で加熱しウレタン結合を分解し、高速液体クロマトグラフィーを用い、ポリウレタンを構成する全てのジオールを分取する。質量分析装置を用いて分取した各ジオールの分子量および重量比を推定し、また、核磁気共鳴分光装置と赤外分光装置を用いカルボキシル基およびシロキサン基の有無を推定し、一般式（１）で表される化合物および水酸基２個を有するシロキサン化合物を推定する。上記のような方法を組み合わせて、全ジオール中に含有される一般式（１）で表される化合物および水酸基２個を有するシロキサン化合物のモル比を推定することが可能である。
【００２３】
一般式（１）で表される化合物のＲ１は、アルキレン基および／またはエステル基を有する炭素数１３〜８０の有機基を表す。一般式（１）で表される化合物は、Ｒ１に含まれる炭素数が１３〜８０の範囲を満たせばよく、一般にポリマー、オリゴマーと称される範囲のいずれの態様にも限定されない。Ｒ１は直鎖であっても分岐していてもどちらでもよいが、直鎖であるほうがポリウレタンにおいてカルボキシル基が導入された部分の柔軟性が大きくなるため好ましい。
【００２４】
一般式（１）で表される化合物は、カルボン酸変性ポリカプロラクトンジオールであることが、ポリウレタンの耐熱性、耐光性、耐水性の点などから好ましい。カルボン酸変性ポリカプロラクトンジオールは、ジヒドロキシカルボン酸にラクトン類を開環付加重合させて得られるポリエステルジオールである。
【００２５】
本発明で用いるカルボン酸変性ポリカプロラクトンジオールは、例えばダイセル化学工業（株）製“プラクセル”２０５ＢＡ、２１０ＢＡ、２２０ＢＡなどが挙げられる。また合成する場合は、例えば次のような方法が挙げられる。ジメチロールプロピオン酸やジメチロールブタン酸などのジヒドロキシカルボン酸にある水酸基をε−カプロラクトン、トリメチルカプロラクトンなどのラクトン類で反応温度１１０〜２２０℃で開環付加重合させることで合成する。
【００２６】
一方、ポリウレタンを構成する水酸基２個を有するシロキサン化合物の例としては、ポリシロキサンの主鎖に水酸基が２つ導入された化合物、ポリシロキサンの側鎖に水酸基が２つ導入された化合物などが挙げられ、ポリシロキサンの両末端に水酸基が導入されたシロキサン化合物であることがインク組成物から得られる印刷物の光学濃度が高くなるために好ましい。
【００２７】
ポリシロキサンの両末端に水酸基が導入されたシロキサン化合物としては、一般式（２）で表される化合物であることが好ましい。
【００２８】
【化３】
2008143960.tif 000004
【００２９】
Ｒ４〜Ｒ７は同じでも異なっていてもよく、炭素数１〜２０のアルキル基、アリール基から選ばれる少なくとも１種の有機基を有し、Ｒ８およびＲ９は炭素数１〜２０のアルキレン基、アリーレン基から選ばれる少なくとも１種の有機基を有する。ｎは４〜１００の範囲である。
【００３０】
一般式（２）のｎが４より小さい場合には、ポリウレタンの撥水性が小さくなるため、ポリウレタンを含有するインク組成物の耐マーカー性が不良となる場合がある。逆に、ｎが１００より大きい場合にはポリウレタンを含有するインク組成物のサーマル吐出特性が不良となる場合がある。
【００３１】
一般式（２）で表される化合物は、例えばチッソ（株）製“両末端サイラプレーン”ＦＭ４４１１、ＦＭ４４２１、ＦＭ４４２５などが挙げられる。また合成する場合は、例えば次のような方法が挙げられる。Ｓｉ−Ｈ基を有するシロキサン化合物および水酸基と炭素−炭素２重結合を有する化合物を混合した後、Ｓｉ−Ｈ基に炭素−炭素２重結合を触媒などを用いて付加反応させる。
【００３２】
本発明で用いるポリウレタンは、例えば次のような方法により合成することができる。一般式（１）で表される化合物、水酸基２個を有するシロキサン化合物、ジイソシアネートを、アセトン、メチルエチルケトンなどの低沸点の水溶性有機溶剤中で反応させる。反応は、温度３０〜１００℃で、１〜２４時間行いウレタンプレポリマーを合成する。この合成反応時には、テトラエチルチタネート、テトラブチルチタネートなどの触媒を用いてもよい。得られたウレタンプレポリマー溶液に中和剤と水を添加する。その後、鎖延長反応、必要により架橋反応などを行う。低沸点の水溶性有機溶媒を除去した後、ポリウレタンを得る。
【００３３】
ポリウレタンを合成する際に用いるジイソシアネートとしては、芳香族ジイソシアネート、脂肪族ジイソシアネート、脂環式ジイソシアネートなどが挙げられる。脂肪族ジイソシアネートの例としてヘキサメチレンジイソシアネート、２，２，４−トリメチルヘキサメチレンジイソシアネートなどが挙げられ、脂環式ジイソシアネートの例としては、イソホロンジイソシアネート、１，３−ビス（イソシアネートメチル）シクロヘキサン、４，４−シクロヘキシルメタンジイソシアネートなどが挙げられ、芳香族ジイソシアネートの例としては、キシリレンジイソシアネート、テトラメチルキシレンジイソシアネートなどが挙げられる。本発明では脂環式及び脂肪族のジイソシアネートを用いることが、ポリウレタンを含有するインク組成物から得られる印画の耐光性が良好となり、好ましい。
【００３４】
ポリウレタンを合成する際に用いる中和剤としては、アンモニア、エチルアミン、トリメチルアミン、トリエチルアミン、トリイソプロピルアミン、トリブチルアミン、トリエタノールアミン、Ｎ−メチルジエタノールアミン、Ｎ−フェニルジエタノールアミン、モノエタノールアミン、ジメチルエタノールアミン、ジエチルエタノールアミン、モルホリン、Ｎ−メチルモルホリン、２−アミノ−２−エチル−１−プロパノールなどの有機アミン類、水酸化ナトリウム、水酸化カリウムなどの無機アルカリ類などが挙げられる。
【００３５】
前述のウレタンプレポリマーを合成する際に用いるジオールとジイソシアネートをあわせた成分と低沸点水溶性溶媒との重量比は、通常、ジオールとジイソシアネートをあわせた成分：低沸点水溶性溶媒＝３〜９：７〜１、好ましくは４〜８：６〜２で混合される。ジオールとジイソシアネートをあわせた成分の量が多すぎると、ウレタンプレポリマー溶液の粘度が高くなりすぎ、製造が容易でない場合がある。一方、少なすぎると、ウレタンプレポリマーの重合度が小さくなりすぎるおそれがある。
【００３６】
ウレタンプレポリマーを合成する際に用いるジイソシアネート中のイソシアネート基とジオール中の水酸基とのモル比は通常、イソシアネート基：水酸基＝５１〜８０：４９〜２０、好ましくは５１〜７０：４９〜３０である。イソシアネート基と水酸基のモル比を上記の範囲とすることで、最終的に得られるポリウレタンの重量平均分子量を好ましい範囲にすることができ、サーマル吐出特性と光沢紙に対する定着性が良好となる。
【００３７】
中和剤と水からなる水溶液中にポリウレタンが存在する時のｐＨは、好ましくは６．５〜９．５であると、ポリウレタンを中和剤を含有した水溶液に溶解した状態にすることが容易となる。ポリウレタンが溶解した中和剤を含有した水溶液のｐＨは中和剤の添加量を変えることで制御することができる。
【００３８】
ウレタンプレポリマー合成に用いるアセトン、メチルエチルケトン等の低沸点有機溶媒は、ポリウレタンが得られた後にロータリーエバポレーターやアスピレーターなどを用いて、通常、減圧化、４０〜１００℃の温度で数時間処理することにより除去される。低沸点有機溶媒とともに一部の水も除去される場合には、ポリウレタンが析出またはゲル化しないように水を適宜加えることが好ましい。アセトン、メチルエチルケトン等の低沸点有機溶媒はできるだけ残留しないことが好ましいが、中和剤含有水溶液中のポリウレタンに対して、０．１〜１０００ｐｐｍ、好ましくは１〜５００ｐｐｍの範囲に収まればよい。低沸点有機溶媒の濃度が１０００ｐｐｍより高いと、ポリウレタンを含有する水性顔料分散液およびインク組成物に刺激臭が残る場合がある。一方、低沸点有機溶媒の濃度を０．１ｐｐｍにしようとすると生産効率が低下する場合がある。
【００３９】
本発明で用いるポリウレタンは通常、ウレタンプレポリマーを中和剤含有水溶液に分散または溶解させた後に鎖延長反応を行うことによって得られる。鎖延長反応は鎖延長剤と末端がイソシアネート基であるウレタンプレポリマーを温度５０℃〜１００℃で混合することにより行う。鎖延長剤としては水および／またはアミンを用いることが好ましく、アミンとしてはエチレンジアミン、トリメチレンジアミン、ヘキサメチレンジアミン、ジシクロヘキシルメタンジアミン、イソホロンジアミンなどが挙げられる。
【００４０】
本発明で用いるポリウレタンの酸価は、好ましくは５０〜１００ＫＯＨ・ｍｇ／ｇ、より好ましくは５５〜８０ＫＯＨ・ｍｇ／ｇである。酸価が５０ＫＯＨ・ｍｇ／ｇより小さいと、ポリウレタンの親水性が低すぎるためポリウレタンを含有するインク組成物のサーマル吐出特性が不安定化する場合がある。一方、ポリウレタンの酸価が１００ＫＯＨ・ｍｇ／ｇより大きいと、ポリウレタンの親水性が高すぎるためポリウレタンが含有するインク組成物から得られる印刷物の耐マーカー性が低下する場合がある。
【００４１】
ポリウレタンの酸価は、一般式（１）で表される化合物の酸価及びポリウレタン全量に対する一般式（１）で表される化合物の含有量によって制御可能である。ポリウレタンの酸価を上記の範囲にする場合は、本発明の一般式（１）で表される化合物の酸価は５０ＫＯＨ・ｍｇ／ｇ以上、好ましくは５５ＫＯＨ・ｍｇ／ｇ以上であることが好ましい。一般式（１）で表される化合物の酸価が５０ＫＯＨ・ｍｇ／ｇより小さいと、ポリウレタンの酸価も５０ＫＯＨ・ｍｇ／ｇより小さくなるため、ポリウレタンを含有する水性顔料分散液の耐熱性が不良となる場合がある。
【００４２】
本発明において、ポリウレタンの酸価は、ポリウレタン１ｇを中和するのに必要な水酸化カリウムのミリグラム数を意味する。本発明ではポリウレタンの酸価の測定は次のように行う。塩酸水溶液などをポリウレタンに滴下し、ポリウレタンを析出させた後、上澄みをろ過し、イオン交換水によりポリウレタンの水洗を十分に行う。その後、１００℃以上の温度で数時間乾燥させることで、ポリウレタンから中和剤、塩酸、水などを完全に取り除いた後、ポリウレタンをエタノールに１０重量％以下の濃度で溶解させる。ポリウレタンが完全にエタノールに溶解しない場合には、メチルエチルケトンなどの水溶性有機溶媒を添加して溶解させる。このようにしてポリウレタンの酸価測定用のサンプル作製を行う。ＪＩＳ（日本工業規格）Ｋ００７０に基づき、このポリウレタン溶液にフェノールフタレイン溶液を数滴加えた後、０．１モル／ｌの水酸化カリウム溶液を用いて滴定を行い、ポリウレタンの酸価を算出する。
【００４３】
一般的に高分子は、重量平均分子量が大きくなるほど、高分子同士の絡み合い強くなるため、光沢紙上での顔料の定着性が良好となる。しかし、ポリウレタンはウレタン結合同士の水素結合により高分子同士が強く絡み合うため、一般的な高分子と異なり重量平均分子量をそれほど大きくしなくても光沢紙上での顔料の定着性が良好となる。
【００４４】
本発明で用いるポリウレタンは、重量平均分子量が好ましくは１００００〜５００００、より好ましくは１１０００〜４００００の範囲にある。ポリウレタンの重量平均分子量が１００００より小さいと、ポリウレタンを含有するインク組成物から得られる印画の光沢紙に対する定着性が低下する場合がある。ポリウレタンの重量平均分子量が５００００より大きいと、ポリウレタンを含有するインク組成物の粘度が上昇しサーマル吐出特性が不良となる場合があり、ポリウレタンの重量平均分子量が４００００より大きいと、ポリウレタンを含有するインク組成物から得られる印画の光学濃度が小さくなりやすい。
【００４５】
本発明において、ポリウレタンの分子量の測定は、ゲルパーミエーション・クロマトグラフィーを用いてポリスチレン換算で求めることができる。ポリウレタンの分子量は、ジオールの分子量、ジイソシアネートの分子量、ジオール中の水酸基とジイソシアネート中のイソシアネート基とのモル比、ポリウレタンの合成条件などによって制御可能である。
【００４６】
本発明で用いるポリウレタンの中和剤含有水溶液の粘度は、そのポリウレタン濃度が２０重量％のとき、好ましくは３００ｍＰａ・ｓ以下、より好ましくは１００ｍＰａ・ｓ以下である。ポリウレタンの中和剤含有水溶液の粘度が３００ｍＰａ・ｓより大きいと、ポリウレタンを含有するインク組成物の粘度が上昇し、サーマル吐出特性が不良となる場合がある。
【００４７】
本発明で用いる水としては、不純物イオンを除去したものが良く、例えばイオン交換水や蒸留水など好適に使用される。
【００４８】
本発明で用いられる顔料としては、有機顔料、無機顔料を使用することができる。好ましくはイオン交換水や蒸留水などで十分に不純物イオンを洗浄したものを用いることが望まれる。
【００４９】
本発明で用いる無機顔料としては、酸化鉄、酸化チタン、カーボンブラックなど種々の系統のものが挙げられる。インクジェットプリンターに用いるブラックインクとしてはカーボンブラックが好ましく、カーボンブラックとしてはアセチレンブラック、チャンネルブラック、ファーネスブラックなどが挙げられる。一般に市販されているカーボンブラックの例としては、リーガル４００Ｒ、リーガル３３０Ｒ、リーガル６６０Ｒ（以上、キャボット社製）、カラーブラックＦＷ１、カラーブラックＦＷ２、カラーブラックＦＷ２Ｖ、カラーブラックＦＷ１８、カラーブラックＦＷ２００、カラーブラックＳ１５０、カラーブラックＳ１６０、カラーブラックＳ１７０、プリンテックス３５、プリンテックスＵ、プリンテックスＶ、プリンテックス１４０Ｕ、プリンテックス１４０Ｖ、スペシャルブラック６、スペシャルブラック５、スペシャルブラック４（以上、デグッサ社製）、ＭＣＦ−８８、ＭＡ６００、ＭＡ７、ＭＡ８、ＭＡ１００（以上、（株）三菱化学製）などが挙げられる。
【００５０】
分散安定性と耐熱性に優れる水性顔料分散液を得るためには、酸化処理されたカーボンブラックを用いるのが好ましい。酸化処理されたカーボンブラックを得るために、例えば次亜塩素酸ナトリウムや次亜塩素酸カリウムなどの次亜ハロゲン酸塩による酸化の方法が挙げられ、次亜塩素酸ナトリウムが反応性の点から特に好ましい。カーボンブラックの酸化は、カーボンブラックと、有効ハロゲン濃度で１０〜３０％の次亜ハロゲン酸塩(例えば次亜塩素酸ナトリウム)とを適量の水中に仕込み、反応温度８０〜１２０℃で撹拌することにより行う。なお酸化処理カーボンブラックの合成の際に、塩素イオンなどがこれらの化合物に混入する場合がある。塩素イオンには静電反発力を低下させ顔料凝集を引き起こす作用があるため、この混入量をできる限り減少させる方がよい。酸化処理カーボンブラック中の塩素イオンなどの不純物イオンは透析などにより取り除くのが好ましい。
【００５１】
本発明で用いる有機顔料としてはフタロシアニン系、キナクリドン系、インジゴ系、イソインドリノン系、イソインドリン系、キノフタロン系、ジケトピロロピロール系、ベンズイミダゾロン系、ペリレン系、ペリノン系、ジオキサジン系、アントラキノン系、不溶性アゾ系、縮合アゾ系、金属錯体系など種々の系統のものが挙げられる。
【００５２】
フタロシアニン系顔料の例としては、青色顔料ＰＢ１５、ＰＢ１５：２、ＰＢ１５：３、ＰＢ１５：４、Ｂ１５：５、ＰＢ１５：６、ＰＢ１６、緑色顔料ＰＧ７、ＰＧ３６などが挙げられる。
【００５３】
キナクリドン系顔料の例としては、紫色顔料ＰＶ１９、ＰＶ４２、赤色顔料ＰＲ１２２、ＰＲ１９２、ＰＲ２０２、ＰＲ２０６、ＰＲ２０７、ＰＲ２０９、橙色顔料ＰＯ４８、ＰＯ４９などが挙げられる。
【００５４】
インジゴ系顔料の例としては、青色顔料ＰＢ６３、ＰＢ６６、赤色顔料ＰＲ８８、ＰＲ１８１などが挙げられる。
【００５５】
イソインドリノン系顔料の例としては、黄色顔料ＰＹ１０９、ＰＹ１１０、ＰＹ１７３、橙色顔料ＰＯ６１などが挙げられる。
【００５６】
イソインドリン系顔料の例としては、赤色顔料ＰＲ２６０、黄色顔料ＰＹ１３９、ＰＹ１８５、橙色顔料ＰＯ６６、ＰＯ６９などが挙げられる。
【００５７】
キノフタロン系顔料の例としては、黄色顔料ＰＹ１３８などが挙げられる。
【００５８】
ジケトピロロピロール系顔料の例としては、赤色顔料ＰＲ２５４、ＰＲ２５５、ＰＲ２６４、ＰＲ２７２、橙色顔料ＰＯ７１、ＰＯ７３などが挙げられる。
【００５９】
ベンズイミダゾロン系顔料の例としては、紫色顔料ＰＶ３２、赤色顔料ＰＲ１７１、ＰＲ１７５、ＰＲ１７６、ＰＲ１８５、ＰＲ２０８、黄色顔料ＰＹ１２０、ＰＹ１５１、ＰＹ１５４、ＰＹ１５６、ＰＹ１７５、ＰＹ１８０、ＰＹ１８１、ＰＹ１９４、橙色顔料ＰＯ３６、ＰＯ６０、ＰＯ６２、ＰＯ７２などが挙げられる。
【００６０】
ペリレン系顔料の例としては、紫色顔料ＰＶ２９、赤色顔料ＰＲ１２３、ＰＲ１４９、ＰＲ１７８、ＰＲ１７９、ＰＲ１９０、ＰＲ２２４などが挙げられる。
【００６１】
ペリノン系顔料の例としては、赤色顔料ＰＲ１９４、橙色顔料ＰＯ４３などが挙げられる。
【００６２】
ジオキサジン系の例としては、紫色顔料ＰＶ２３、ＰＶ３７などが挙げられる。
【００６３】
アントラキノン系顔料の例としては、青色顔料ＰＢ６０、赤色顔料ＰＲ１６８、ＰＲ１７７、黄色顔料ＰＹ２４、ＰＹ１０８、ＰＹ１４７、ＰＹ１９３、橙色顔料ＰＯ５１などが挙げられる。
【００６４】
不溶性アゾ系顔料の例としては、赤色顔料ＰＲ１、ＰＲ２、ＰＲ３、ＰＲ４、ＰＲ５、ＰＲ６、ＰＲ７、ＰＲ８、ＰＲ９、ＰＲ１０、ＰＲ１１、ＰＲ１２、ＰＲ１３、ＰＲ１４、ＰＲ１５、ＰＲ１６、ＰＲ１７、ＰＲ１８、ＰＲ２０、ＰＲ２１、ＰＲ２２、ＰＲ２３、ＰＲ３１、ＰＲ３２、ＰＲ３７、ＰＲ３８、ＰＲ４１、ＰＲ９５、ＰＲ１１１、ＰＲ１１２、ＰＲ１１４、ＰＲ１１９、ＰＲ１３６、ＰＲ１４６、ＰＲ１４７、ＰＲ１４８、ＰＲ１５０、ＰＲ１６４、ＰＲ１７０、ＰＲ１８４、ＰＲ１８５、ＰＲ１８７、ＰＲ１８８、ＰＲ２１０、ＰＲ２１２、ＰＲ２１３、ＰＲ２２２、ＰＲ２２３、ＰＲ２３８、ＰＲ２４５、ＰＲ２５３、ＰＲ２５６、ＰＲ２６１、ＰＲ２６６、ＰＲ２６７、ＰＲ２６８、ＰＲ２６９、黄色顔料ＰＹ１、ＰＹ２、ＰＹ３、ＰＹ５、ＰＹ６、ＰＹ１０、ＰＹ１２、ＰＹ１３、ＰＹ１４、ＰＹ１７、ＰＹ４９、ＰＹ５５、ＰＹ６０、ＰＹ６３、ＰＹ６５、ＰＹ７３、ＰＹ７４、ＰＹ７５、ＰＹ８１、ＰＹ８３、ＰＹ８７、ＰＹ９０、ＰＹ９７、ＰＹ９８、ＰＹ１０６、ＰＹ１１１、ＰＹ１１３、ＰＹ１１４、ＰＹ１１６、ＰＹ１２１、ＰＹ１２４、ＰＹ１２６、ＰＹ１２７、ＰＹ１３０、ＰＹ１３６、ＰＹ１５２、ＰＹ１５４、ＰＹ１６５、ＰＹ１６７、ＰＹ１７０、ＰＹ１７１、ＰＹ１７２、ＰＹ１７４、ＰＹ１７６、ＰＹ１８８、橙色顔料ＰＯ１、ＰＯ２、ＰＯ５、ＰＯ６、ＰＯ１３、ＰＯ１５、ＰＯ１６、ＰＯ２２、ＰＯ２４、ＰＯ３４、ＰＯ３６、ＰＯ３８、ＰＯ４４などが挙げられる。
【００６５】
縮合アゾ系顔料の例としては、赤色顔料ＰＲ１４４、ＰＲ１６６、ＰＲ２１４、ＰＲ２２０、ＰＲ２２１、ＰＲ２４２、ＰＲ２４８、ＰＲ２６２、黄色顔料ＰＹ９３、ＰＹ９４、ＰＹ９５、ＰＹ１２８、ＰＹ１６６、橙色顔料ＰＯ３１などが挙げられる。
【００６６】
金属錯体系顔料の例としては緑色顔料ＰＧ１０、黄色顔料ＰＹ１１７、ＰＹ１２９、ＰＹ１５３、ＰＹ１７７、ＰＹ１７９、ＰＹ２５７、ＰＹ２７１、橙色顔料ＰＯ５９、ＰＯ６５、ＰＯ６８などが挙げられる。
【００６７】
顔料として有機顔料を用いる場合、分散安定性と耐熱性に優れる水性顔料分散液を得るためには、有機顔料の化学構造にスルホン酸基が導入された構造の顔料誘導体および／または該有機顔料の化学構造と一部が共通する化学構造にスルホン酸基が導入された構造の顔料誘導体を含有することが好ましい。本発明のスルホン酸基が導入された顔料誘導体とは、用いる有機顔料と同じ顔料にスルホン酸基が導入された顔料誘導体、または用いる有機顔料が有する化学構造の一部と同一の化学構造を有する顔料にスルホン酸基が導入された顔料誘導体の２種類を指し、それぞれを単独でも、混合して用いてもよい。例えば、キナクリドン系赤色顔料ＰＲ１２２を用いる場合、ＰＲ１２２にスルホン酸基が導入された顔料誘導体、もしくはＰＲ１２２と一部の化学構造が同一である赤色顔料ＰＲ２０９にスルホン酸基が導入された顔料誘導体をそれぞれ単独か、あるいは組み合わせて用いられる。これらの顔料と顔料誘導体は分子間力により強く結合し、微粒子表面を負帯電させる。
【００６８】
本発明で用いられるスルホン酸基が導入された顔料誘導体は、例えば次のような方法により合成される。前記の有機顔料を濃硫酸、発煙硫酸、クロロスルホン酸、またはこれらの混合液などに投入してスルホン化反応を行う。得られた反応液を水で希釈し、場合により中和剤で中和する。このようにして得られた懸濁液をろ過した後に水系の洗浄液で洗浄し、乾燥する。
【００６９】
本発明において、有機顔料とスルホン酸が導入された顔料誘導体との混合比は、重量比で有機顔料：スルホン酸基が導入された顔料誘導体＝５０〜９９：５０〜１、好ましくは６０〜９７：４０〜３で混合される。顔料誘導体の量が少なすぎれば顔料分散安定化効果が発揮されず、逆に顔料化誘導体の量が多すぎれば、色調が好ましくないほど変化する可能性が生じる。
【００７０】
上記の方法で作製した水性顔料分散液において、スルホン酸基が導入された顔料誘導体を合成する際に、硫酸イオンがこれらの化合物に混入する場合がある。硫酸イオンには静電反発力を低下させ顔料凝集を引き起こす作用があるため、この混入量をできる限り減少させる方がよい。スルホン酸基が導入された顔料誘導体中の硫酸イオンなどの不純物イオンは透析などにより取り除くのが好ましい。
【００７１】
本発明の水性顔料分散液は、水中で多数の一次粒子の集合体である顔料の粗大粒子（通常１〜５０μｍ）に剪断応力を印加し、顔料の粗大粒子を一次粒子または少数の一次粒子の集合体の粒子に微細化して分散することによって作製する。
【００７２】
水中で粗大粒子に剪断応力を印加するための分散機としては、サンドミル、ボールミル、ビーズミル、３本ロールミル、アトライターなどを用いる方法が好ましく採用される。粗大粒子を一次粒子または少数の一次粒子の集合体まで効率よく微細化するためには、分散メディアにより剪断応力を印加するのが好ましく、分散メディアとしてはジルコニアビーズ、アルミナビーズ、ガラスビーズなどを用いることができる。
【００７３】
本発明において顔料とポリウレタンの混合比は重量比で、顔料：ポリウレタン＝３〜９：７〜１、好ましくは４〜８：６〜２、より好ましくは５〜７：５〜３である。
【００７４】
顔料の量が少なすぎればインク組成物から得られる印画の光学濃度が小さくなり、顔料の量が多すぎれば光沢紙への定着性が不良となる。顔料とポリウレタンを混合するタイミングは、顔料の粗大粒子を微細化して分散する前、分散する途中、分散した後のいずれでもよい。
【００７５】
本発明のポリウレタンと顔料を含有する水性顔料分散液のｐＨは、好ましくは６〜１０より好ましくは６．５〜９．５の範囲にある。水性顔料分散液のｐＨが６より小さいと水性顔料分散液中のポリウレタンが沈殿する場合がある。ｐＨが１０よりも大きいと水性顔料分散液の分散安定性と耐熱性が低下する場合がある。本発明の水性顔料分散液のｐＨは、例えば、アンモニア、エチルアミン、トリメチルアミン、トリエチルアミン、トリイソプロピルアミン、トリブチルアミン、トリエタノールアミン、Ｎ−メチルジエタノールアミン、Ｎ−フェニルジエタノールアミン、モノエタノールアミン、ジメチルエタノールアミン、ジエチルエタノールアミン、モルホリン、Ｎ−メチルモルホリン、２−アミノ−２−エチル−１−プロパノールなどの有機アミン類、水酸化ナトリウム、水酸化カリウムなどの無機アルカリ類などにより適切な範囲に調整できる。
【００７６】
本発明ではポリウレタンと顔料を含有する水系顔料分散液の表面張力を調節するために水溶性有機溶媒を用いてもよい。水溶性有機溶媒は、その比誘電率が５〜２００、好ましくは１０〜１００の範囲のものを用いることがよい。水溶性有機溶媒の非誘電率が小さすぎると、水性顔料分散液の比誘電率も小さくなるために、顔料粒子間の静電反発力が弱くなり、分散安定性が低下する。
【００７７】
上記の範囲を満たす水溶性有機溶媒の例としては、エーテル類、アルコール類、エーテルアルコール類、エステル類、ケトン類、酸類、アミン類、酸アミド類などの種々のものを使用することができ、例えばジエチレングリコールモノブチルエーテル、トリエチレングリコールモノブチルエーテル、プロピレングリコールモノブチルエーテル、エチレングリコール、ジエチレングリコール、プロピレングリコール、トリエチレングリコール、グリセリン、γ−ブチロラクトン、Ｎ−メチル−２−ピロリドン、ジメチルスルホキシド、炭酸エチレン、炭酸プロピレンなどを使用することができる。
【００７８】
本発明において、水性顔料分散液の２５℃での表面張力は好ましくは２５〜６０ｍＮ／ｍ、より好ましくは３０〜５０ｍＮ／ｍの範囲である。表面張力が６０ｍＮ／ｍより大きいと顔料の水への濡れ性が悪いために粗大粒子が残りやすい。また、表面張力が５０ｍＮ／ｍより大きいと分散機の分散エネルギーを均一に顔料粒子に伝達するのが難しくなり、顔料粒径の均一な顔料分散液を得ることが困難となる場合がある。一方、水性顔料分散液の表面張力が小さすぎると、インク組成物の表面張力も小さくなるために、インクの紙への浸透性が高くなり滲みの原因となる場合がある。
【００７９】
本発明の水性顔料分散液の表面張力は、水と水溶性有機溶媒との混合比を重量比で、水：水溶性有機溶媒＝９５〜５０：５〜５０にすることで、上記の範囲に制御することができる。
【００８０】
本発明の水性顔料分散液において、水性顔料分散液全体に対する顔料の含有量は、８〜２０重量％、好ましくは１０〜１６重量％である。含有量が小さすぎると分散液の製造効率が低くコストがかさむ。一方含有量が大きすぎると分散状態を安定化させることが非常に困難となる。
【００８１】
本発明のポリウレタンと顔料を含有する水性顔料分散液の顔料分散性は、顔料分散液のCasson降伏値を測定することにより評価することができる。Casson降伏値は好ましくは１×１０−２Ｐａ以下、より好ましくは１×１０−３Ｐａ以下である。この範囲にあると、顔料の分散性は安定であるといえる。
【００８２】
顔料の分散性は、前記の次亜ハロゲン酸塩により酸化処理されたカーボンブラックやスルホン酸基が導入された顔料誘導体を用いることなどにより制御できる。
【００８３】
本発明において、ポリウレタンを含有する水性顔料分散液中の顔料粒子（一次粒子または少数の一次粒子の集合体）の分散状態における粒径は、体積基準の算術平均粒径で５〜２００ｎｍ、好ましくは１０〜１００ｎｍの範囲にあることが好ましい。
【００８４】
分散状態における顔料の粒径が大きすぎるとインクジェットノズルの目詰まりを引き起こす可能性が高くなる。一方、分散状態における顔料の粒径が小さすぎると、顔料の比表面積が大きくなりすぎ、顔料の分散状態が不安定化しやすくなる場合がある。Casson降伏値が１×１０−２Ｐａ以下である水性顔料分散液は、微細化して分散した顔料の分散状態が安定であるため、希釈、加熱などの処理を行った場合でも、長期間保存した場合でも顔料の分散粒径が凝集などにより変化することなく保持される。
【００８５】
また、顔料の最大分散粒径は５μｍ以下、好ましくは１μｍ以下、より好ましくは０．５μｍ以下であることが望ましい。顔料の最大分散粒径が大きいと、顔料がインク吐出口につまり、ノズルの目詰まりを引き起こす可能性が高くなる。
【００８６】
ポリウレタンと顔料を含有する水性顔料分散液の粘度は１〜５０ｍＰａ・ｓ、好ましくは３〜１０ｍＰａ・ｓの範囲にあることが好ましい。この範囲にあるとインク吐出に適当な粘度のインク組成物を作製することが容易となる。ポリウレタンと顔料を含有する水性顔料分散液の粘度を前記の範囲に収めるには、ポリウレタンを構成する全ジオール中での一般式（１）で表される化合物および水酸基２個を有するシロキサン化合物の含有量、ポリウレタンの酸価、ポリウレタンの分子量などを適切に制御し、さらに、前記の次亜ハロゲン酸塩により酸価処理されたカーボンブラックやスルホン酸基が導入された顔料誘導体を用いることで得られる。
【００８７】
本発明の水性顔料分散液の高温における顔料分散安定性は、６５℃で３０日間処理し、処理前後の粘度の変化率を測定することにより評価することができる。処理前後の粘度の変化率は好ましくは５０％以下、より好ましくは１０％以下であるの望ましい。
【００８８】
次に、本発明の水性顔料分散液を用いたインク組成物について説明する。上記のようにして得られた水性顔料分散液を水で希釈し、必要に応じて、各種添加物を加え、インク組成物が得られる。
【００８９】
本発明のインク組成物をインクジェットプリンターに用いる場合には、インク組成物の粘度が１０ｍＰａ・ｓ以下、好ましくは５ｍＰａ・ｓ以下であることが望ましい。粘度が大きいと適当なサイズのインク滴を発生させてそれをとばすことが困難になる。インク組成物の粘度を１０ｍＰａ・ｓ以下にするには、前記の粘度を１〜５０ｍＰａ・ｓの範囲に調製した水性顔料分散液に、適切な量の水のほかに各種添加剤を顔料の分散状態を不安定化させない範囲で適宜加えて希釈する。
【００９０】
本発明のインク組成物の降伏値は好ましくは１×１０−２Ｐａ以下、より好ましくは１×１０−３Ｐａ以下である。この範囲にあると、顔料の分散性は安定であるといえる。インク組成物の降伏値を１×１０−２Ｐａ以下にするには、前記のようにして降伏値を１×１０−２Ｐａ以下に調製したポリウレタンを含有する水性顔料分散液に、適切な量の水のほかに各種添加剤を顔料の分散状態を不安定化させない範囲で適宜加えて希釈する。
【００９１】
本発明のインク組成物において、顔料のインク組成物全体に対する濃度は１〜１６重量％が好ましく、より好ましくは２〜８重量％である。顔料が少なすぎるとインク組成物から得られる印画の着色力が小さくなり良好な描画ができなくなる。また、顔料が多すぎるとインクジェットノズルで目詰まりを起こす可能性が高くなる。
【００９２】
本発明のインク組成物をインクジェットプリンターに用いる場合、インクジェットノズル部分でインク組成物が乾燥することを防止したり、インク組成物の基材への塗れ性や浸透性を改善したりする目的で、水溶性の有機溶媒を含有してもよい。使用される水溶性有機溶媒の例としては、ジエチレングリコールモノブチルエーテル、トリエチレングリコールモノブチルエーテル、プロピレングリコールモノブチルエーテルなどのグリコールエーテル類、エチレングリコール、ジエチレングリコール、プロピレングリコール、トリエチレングリコール、グリセリン、トリメチロールプロパンなどの多価アルコール類、γ−ブチロラクトンやＮ−メチル−２−ピロリドン、２−ピロリドン、ジメチエルスルホキシドなどのほか、アセチレングリコール類、アセチレンアルコール類、アルキレングリコール類などが挙げられる。これらの水溶性有機溶媒の量は、インク組成物に含まれる全溶媒の５０重量％以下が好ましい。５０重量％を越えて水溶性有機溶媒を含有させた場合、顔料の分散状態が不安定化することがある。
【００９３】
本発明のインク組成物には、カビや細菌の混入を防止する目的で防腐剤を添加することができる。ジンクピリジンチオン−１−オキサイド、１，２−ベンズイソチアゾリン−３−オン、１−ベンズイソチアゾリン−３−オンのアミン塩などを好適に用いることができる。これらは、インク組成物中に０．０５〜１重量％含有される。これらの添加量が少ないとカビや細菌の混入防止効果が発揮されず、添加量が多すぎると顔料の分散状態の不安定化を引き起こす可能性が生じる。
【００９４】
本発明のインク組成物のｐＨは好ましくは７．５〜９．５の範囲にある。ｐＨがこの範囲にないと、ポリウレタンが析出する場合がある。
【００９５】
ｐＨを上記の範囲とすることによってポリウレタンを含有するインク組成物のサーマル吐出特性が良好となり、さらにインク組成物から得られる印刷物の耐マーカー性も良好となる。インク組成物のｐＨは、上記したような有機アミン類、水酸化カリウムの無機アルカリ類などやリン酸などの緩衝液を用いて適宜調整することができる。
【００９６】
本発明のインク組成物を印刷するための基材の例としては、普通紙、リサイクル紙、光沢紙、写真用紙、ＯＨＰフィルムなどが挙げられる。
【００９７】
本発明において、顔料としてカーボンブラックを用いたインク組成物から得られる印画の光学濃度は、基材として普通紙を用いた場合は、好ましくは１以上、より好ましくは１．２以上であり、基材として光沢紙を用いた場合は、好ましくは２以上、より好ましくは２．２以上である。普通紙を用いた場合でも光沢紙を用いた場合でも、光学濃度が小さすぎると印画の着色力が小さくなり良好な印画を得ることが困難となる。普通紙を用いた場合の印画の光学濃度を１以上とし、光沢紙を用いた場合の印画の光学濃度を２以上とするためには、インク組成物全量に対する顔料濃度を１〜１６重量％、好ましくは２〜８重量％とし、インク中の顔料とポリウレタンの混合比を重量比で、顔料：ポリウレタン＝３〜９：７〜１、好ましくは４〜８：６〜２の範囲にするとよい。さらにポリウレタンを構成する全ジオール中での一般式（１）で表される化合物および水酸基２個を有するシロキサン化合物の含有量、ポリウレタンの酸価、ポリウレタンの分子量などを適切に制御することが求められる。光学濃度の測定は、例えば光学濃度計（ＧＲＥＴＡＧ社製、ＳＰＥＣＴＲＯＥＹＥ）を用い、光源Ｄ５０、視野角２度で測定することができる。
【００９８】
本発明のインク組成物から得られる印刷物の耐マーカー性は、例えばつぎのような方法により評価することができる。基材として普通紙を用いてインク組成物から得られた印字部分を蛍光ペンで擦り、印刷物に尾引きなどの汚れが無いかを目視で確認する。また蛍光ペンの先に印画による汚れが付着してないかを目視で確認する。
【００９９】
本発明のインク組成物から得られる印画の定着性は、基材として光沢紙を用いた場合は、例えば次のような方法により評価することができる。インク組成物から得られた印画のセロハンテープ剥離試験を行い、剥離後のセロハンテープを光沢紙上に貼り付け、そのセロハンテープの光学濃度を光学濃度計により測定する。印画の剥離試験を行った後のセロハンテープの光学濃度は、好ましくは０．３以下、より好ましくは０．２以下である。印画の剥離を行っていないセロハンテープを光沢紙に貼り付けた場合の光学濃度は通常０．１程度となるために、剥離試験を行った後のセロハンテープの光学濃度の下限は０．１と推定される。
【０１００】
本発明のインク組成物は室温、及び高温下のいずれにおいても顔料の分散状態が安定で、長期間にわたりインクの吐出が可能であるため、サーマル方式のインクジェットプリンターにも使用できる。さらに、インク組成物は普通紙および光沢紙に印刷した状態において光学濃度が高く、普通紙に印刷した状態において耐マーカー性が良好であり、光沢紙に印刷した状態において定着性が良好である。本発明のインク組成物はインクジェットプリンターなどのカラー印刷を行う広範な分野で利用できる。
【実施例】
【０１０１】
以下、好ましい実施態様を用いて本発明を更に詳しく説明するが、本発明はこれらの実施例に限定されるものではない。
【０１０２】
実施例中のポリウレタン、ポリウレタンと顔料を含有する水性顔料分散液、及びインク組成物の各評価は以下の方法で行った。
【０１０３】
＜評価方法＞
ポリウレタンの酸価測定
ＪＩＳ（日本工業規格）Ｋ００７０に基づいて、中和滴定法によりポリウレタンの酸価の測定を室温で行った。ポリウレタンの中和剤含有水溶液中にイオン交換水を加え、ポリウレタン濃度５重量％に調製した。ポリウレタン濃度５重量％の中和剤含有水溶液をビーカー中で撹拌しながら、０．１モル／ｌ塩酸水溶液をポリウレタンが完全に析出するまで添加した。上澄みをろ過後、イオン交換水によるポリウレタンの水洗を行った。ポリウレタンの水洗ろ過を１０回行った後、１００℃で２時間乾燥させることで、ポリウレタンから中和剤と塩酸と水を完全に取り除いた。ポリウレタンをエタノールとともに３角フラスコに加えて、ポリウレタン濃度４重量％に調製した後、フェノールフタレイン溶液を数滴加え、試料が完全に溶けるまで十分に振り混ぜた。ポリウレタンが完全にエタノールに溶解しない場合には、ポリウレタンが完全に溶解するまでメチルエチルケトンを添加した。次に０．１モル／ｌエタノール性水酸化カリウム溶液をビュレットに投入し、室温にてポリウレタン溶液の滴定を行った。指示薬のうすい紅色が３０秒間続いたときを終点とした。酸価は次の式より算出した。
Ａ＝Ｂ×５．６１１／Ｓ
Ａ：酸価
Ｂ：滴定に用いた０．１モル／ｌの水酸化カリウムエタノール溶液の量（ｍｌ）
Ｓ：ポリウレタンの重量（ｇ）          。
【０１０４】
ポリウレタンの重量平均分子量測定
ゲルパーミエーション・クロマトグラフィー（ｗａｔｅｒ社製ｗａｔｅｒ４１０）を使用して、ポリウレタンの平均分子量測定を行った。まず、標準試料として重量平均分子量／数平均分子量が１．１以下で、重量平均分子量が１３００、９７００、２１０００、６６０００、３７００００であるポリスチレンをテトラヒドロフランに０．２重量％になるように溶解させた。ポリスチレンの分子量の測定は有機溶媒系ＧＰＣ用充填カラム（昭和電工（株）製ＫＦ−８０４Ｌ）を使用し、カラム温度４０℃、流速０．８ｍｌ／ｍｉｎで行った。得られたポリスチレンの保持時間とピーク強度から保持時間と分子量の検量線を作製した。つぎに、ポリウレタン濃度が０．２重量％になるようテトラヒドロフランに溶解させ、上記と同様の測定条件により、ポリウレタンの保持時間とピーク強度を測定し、ポリスチレンで作製した検量線を用いてポリウレタンの重量平均分子量を算出した。
【０１０５】
水性顔料分散液およびインク組成物の粘度測定
円錐平板型粘度計（東機産業（株）製ＲＥ１００Ｌ）を用いて、２５℃での粘度を測定した。
【０１０６】
水性顔料分散液の降伏値測定
円錐平板型粘度計（東機産業（株）製ＲＥ１００Ｌ）を用い、異なるずり速度での粘度を３点測定し、Cassonの式を用いることにより求めた。得られた降伏値よりポリウレタンと顔料を含有する水性顔料分散液の分散安定性を評価した。
【０１０７】
水性顔料分散液の耐熱性評価
ポリウレタンと顔料を含有する水性顔料分散液を６５℃で３０日間の加熱処理を行い、加熱処理前後の粘度を比較することで水性顔料分散液の耐熱性の指標とした。粘度は円錐平板型粘度計（東機産業（株）製ＲＥ１００Ｌ）を用いて、２５℃のとき粘度を測定した。
【０１０８】
水性顔料分散液中の顔料粒子の分散状態における粒径測定
ポリウレタンと顔料を含有する水性顔料分散液を顔料濃度が０．１重量％となるようイオン交換水で希釈し、動的光散乱式粒径分布測定装置（（株）堀場製作所製ＬＢ−５００）を用いて２５℃における体積基準の算術平均径を求めた。なお、水性顔料分散液のCasson降伏値が１×１０−２Ｐａ以下であるときには、顔料の分散状態が安定であるため、１０重量％から０．１重量％へ希釈することによる顔料の分散性は変化がないと推定される。
【０１０９】
水性顔料分散液及びインク組成物の表面張力測定
表面張力測定器（Ａ−０６、（株）山本鍍金試験器製）を用いて、白金リングとしてＡ−０６−Ｐ０１を用いて、２５℃でのポリウレタンと顔料を含有する水性顔料分散液及びインク組成物の表面張力を輪環法により測定した。２５℃に温度調整した水性顔料分散液をシャーレに浸し、シャーレを表面張力測定器のステージに設置した。次に、ステージをゆっくりと引き上げることで水性顔料分散液の液面と白金リングとを接触させた。白金リングをゆっくりと垂直に引き上げ、白金リングを水性顔料分散液の液面から引き離すのに必要な力を測定し、表面張力を求めた。
【０１１０】
インク組成物のｐＨ測定
小型ｐＨメーター（（株）堀場製作所製Ｂ−２１２）を用いて、室温でガラス電極法により測定した。
【０１１１】
インク組成物を用いた印刷時の吐出安定性評価
インク組成物をサーマル方式インクジェットプリンター（キヤノン（株）製“ピクサス”（商品名）ｉＰ３１００のインクカートリッジ（キヤノン（株）製（商品名）ＢＣＩ−３ｅＢＫおよびＢＣＩ−７ｅＣ）に詰めて３台並べてインクジェットノズルから５時間連続普通紙（キヤノン（株）製“ホワイトリサイクルペーパー”（商品名）ＥＷ−５００）に印字を行い、次の評価を行った。５時間後に３台とも全てにインクかすれがなかった場合を◎、５時間後に１台以上インクかすれがあるが、インクジェットノズルのクリーニングによりかすれが改善された場合を○、５時間後に１台以上インクかすれがあり、クリーニングしてもかすれが改善されなかった場合を×とした。
【０１１２】
普通紙および光沢紙に塗布、印刷したときのインク組成物から得られる印画の光学濃度評価
インク組成物を上記したインクジェットプリンターのインクカートリッジにつめて、上記した普通紙および光沢紙に印字し、５ｃｍ×５ｃｍのベタ画像を得た。得られたベタ画像部分の光学濃度を、光学濃度計（ＧＲＥＴＡＧ社製、ＳＰＥＣＴＲＯＥＹＥ）を用い、光源Ｄ５０、視野角２度で測定した。
【０１１３】
普通紙に塗布、印刷したときのインク組成物から得られる印画の耐マーカー性評価
インク組成物を上記したインクジェットプリンターのインクカートリッジにつめて、上記した普通紙に印字し、印刷物を得た。得られた印刷物を室温で２４時間放置後、水性蛍光ペン（ゼブラ（株）製、“オプテックス”（商品名）ＯＰ−１００−黄）を用いて、印刷物の印字部分を擦った。その後、印字部分および蛍光ペンを目視で観察し、次の評価を行った。印字部分に尾引きによる汚れなく、蛍光ペンの先に汚れがない場合を◎、印字部分に尾引きによる汚れがほとんどないが、蛍光ペンの先に汚れがある場合を○、印字部分の汚れがひどく、蛍光ペンの先に汚れがある場合を×とした。
【０１１４】
光沢紙に塗布、印刷したときのインク組成物から得られる印刷物の定着性評価
光沢紙に得られたベタ画像を室温で２４時間放置後、幅１５ｍｍのセロハンテープ（ニチバン（株）製ＬＰ−１５（商品名））を長さ３０ｍｍにわたって画像上に貼り付けた。１分後にセロハンテープの片隅を指で握り、ベタ画像に対して垂直にセロハンテープを１秒間かけて剥離した。印刷物の剥離試験を行った後のセロハンテープを光沢紙に貼り付け、その光学濃度を光学濃度計（ＧＲＥＴＡＧ社製、ＳＰＥＣＴＲＯＥＹＥ）を用い、光源Ｄ５０、視野角２度で測定した。なお、幅１５ｍｍのセロハンテープを光沢紙に貼り付け、光学濃度計（ＧＲＥＴＡＧ社製、ＳＰＥＣＴＲＯＥＹＥ）を用い、光源Ｄ５０、視野角２度で測定した場合には、光学濃度は０．１であった。
【０１１５】
合成例１
温度計、攪拌機、窒素導入管、冷却管を設置した４つ口フラスコに、９８ｇのカルボン酸変性ポリカプロラクトンジオール（ダイセル化学工業（株）製“プラクセル”２０５ＢＡ（商品名））、２２ｇの水酸基２個を有するシロキサン化合物（チッソ（株）製“両末端サイラプレーン”ＦＭ−４４１１（商品名））、１２０ｇのメチルエチルケトンを投入した。
【０１１６】
プラクセル２０５ＢＡは、ジメチロールブタン酸をラクトン変性したカルボン酸変性ポリカプロラクトンジオールであり、一般式（１）におけるＲ１はアルキレン基およびエステル基を有し、Ｒ１中に含まれる炭素数は２５〜２６である。Ｒ２はＣＨ２ＣＨ３である。プラクセル２０５ＢＡの酸価は１１０ＫＯＨ・ｍｇ／ｇ、重量平均分子量は５００、水酸基価は２２０ＫＯＨ・ｍｇ／ｇである（カタログによる公称値）。
【０１１７】
サイラプレーンＦＭ−４４１１は両末端に水酸基を有するシロキサン化合物であり、一般式（２）におけるＲ４、Ｒ５、Ｒ６、Ｒ７はいずれもＣＨ３であり、Ｒ８およびＲ９はＣ３Ｈ６ＯＣ２Ｈ４であり、ｎは９〜１１である。サイラプレーンＦＭ−４４１１の数平均分子量は１０００である（カタログによる公称値）。
【０１１８】
プラクセル２０５ＢＡ、両末端サイラプレーンＦＭ−４４１１、およびメチルエチルケトンを３０分間撹拌後、６０ｇのイソホロンジイソシアネートを４つ口フラスコに投入し、室温で１時間窒素雰囲気下で撹拌後、７０℃に昇温し７０℃で４時間反応を行った。反応後、室温まで冷却し、濃度が６０重量％であるウレタンプレポリマー溶液１を得た。
【０１１９】
１７．６ｇの５０重量％ＫＯＨ水溶液および３５０ｇのイオン交換水を四つ口フラスコ中に投入し、２５０ｇのウレタンプレポリマー溶液１とともに室温で３０分間撹拌した。窒素雰囲気下で８０℃に昇温後、８０℃で２時間鎖延長反応を行った。反応後、ロータリーエバポレーターとアスピレーターを用いてメチルエチルケトンと一部の水を除去した後、回収量が４２９ｇになるようにイオン交換水を添加し、ポリウレタン濃度３５重量％の中和剤含有水溶液（ポリウレタン１）を得た。ポリウレタン１における全ジオール成分中の一般式（１）で表される化合物の含有量は９０モル％であり、水酸基２個を有するシロキサン化合物の含有量は１０モル％であった。
【０１２０】
また、得られたポリウレタン１の酸価は７４ＫＯＨ・ｍｇ／ｇ、重量平均分子量は１８０００であった。
【０１２１】
合成例２
合成例１と同様にして、９３ｇのプラクセル２０５ＢＡ、２８ｇの両末端サイラプレーンＦＭ−４４１１、１２０ｇのメチルエチルケトン、５９ｇのイソホロンジイソシアネートを用いて濃度が６０重量％であるウレタンプレポリマー溶液２を得た。
【０１２２】
１６．７ｇの５０重量％ＫＯＨ水溶液と３５０ｇのイオン交換水を四つ口フラスコ中に投入し、２５０ｇのウレタンプレポリマー溶液２とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン２）を得た。ポリウレタン２における全ジオール成分中の一般式（１）で表される化合物の含有量は８７モル％であり、水酸基２個を有するシロキサン化合物の含有量は１３モル％であった。また、得られたポリウレタン２の酸価は６３ＫＯＨ・ｍｇ／ｇ、重量平均分子量は１４０００であった。
【０１２３】
合成例３
合成例１と同様にして、８７ｇのプラクセル２０５ＢＡ、３６ｇの両末端サイラプレーンＦＭ−４４１１、１２０ｇのメチルエチルケトン、５８ｇのイソホロンジイソシアネートを用いて濃度が６０重量％であるウレタンプレポリマー溶液３を得た。
【０１２４】
１５．８ｇの５０重量％ＫＯＨ水溶液と３５０ｇのイオン交換水を四つ口フラスコ中に投入し、２５０ｇのウレタンプレポリマー溶液３とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン３）を得た。ポリウレタン３における全ジオール成分中の一般式（１）で表される化合物の含有量は８３モル％であり、水酸基２個を有するシロキサン化合物の含有量は１７モル％であった。また、得られたポリウレタン３の酸価は５９ＫＯＨ・ｍｇ／ｇ、重量平均分子量は１２０００であった。
【０１２５】
合成例４
合成例１と同様にして、１０５ｇのプラクセル２０５ＢＡ、１３ｇの両末端サイラプレーンＦＭ−４４１１、１２０ｇのメチルエチルケトン、６２ｇのイソホロンジイソシアネートを用いて濃度が６０重量％であるウレタンプレポリマー溶液４を得た。
【０１２６】
１８．９ｇの５０重量％ＫＯＨ水溶液と３５０ｇのイオン交換水を四つ口フラスコ中に投入し、２５０ｇのウレタンプレポリマー溶液４とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン４）を得た。ポリウレタン４における全ジオール成分中の一般式（１）で表される化合物の含有量は９４モル％であり、水酸基２個を有するシロキサン化合物の含有量は６モル％であった。また、得られたポリウレタン４の酸価は７７ＫＯＨ・ｍｇ／ｇ、重量平均分子量は２００００であった。
【０１２７】
合成例５
合成例１と同様にして、６４ｇのプラクセル２０５ＢＡ、６３ｇの両末端サイラプレーンＦＭ−４４１１、１２０ｇのメチルエチルケトン、５３ｇのイソホロンジイソシアネートを用いて濃度が６０重量％であるウレタンプレポリマー溶液５を得た。
【０１２８】
１１．５ｇの５０重量％ＫＯＨ水溶液と３５０ｇのイオン交換水を四つ口フラスコ中に投入し、２５０ｇのウレタンプレポリマー５溶液とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン５）を得た。ポリウレタン５における全ジオール成分中の一般式（１）で表される化合物の含有量は６７モル％であり、水酸基２個を有するシロキサン化合物の含有量は３３モル％であった。また、得られたポリウレタン５の酸価は５３ＫＯＨ・ｍｇ／ｇ、重量平均分子量は１２０００であった。
【０１２９】
合成例６
９３ｇのプラクセル２０５ＢＡ、２８ｇの水酸基２個を有するシロキサン化合物（チッソ（株）製、片末端サイラプレーンＦＭ−ＤＡ１１（商品名））、１２０ｇのメチルエチルケトン、５９ｇのイソホロンジイソシアネートを用いた他は、合成例１と同様にして濃度が６０重量％であるウレタンプレポリマー溶液６を得た。片末端サイラプレーンＦＭ−ＤＡ１１は水酸基を２個有するシロキサン化合物であり、サイラプレーンＦＭ−ＤＡ１１の数平均分子量は１０００である（カタログによる公称値）。
【０１３０】
１６．７ｇの５０重量％ＫＯＨ水溶液と３５０ｇのイオン交換水を四つ口フラスコ中に投入し、２５０ｇのウレタンプレポリマー溶液６とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン６）を得た。ポリウレタン６における全ジオール成分中の一般式（１）で表される化合物の含有量は８７モル％であり、水酸基２個を有するシロキサン化合物の含有量は１３モル％であった。また、得られたポリウレタン６の酸価は６４ＫＯＨ・ｍｇ／ｇ、重量平均分子量は１６０００であった。
【０１３１】
合成例７
合成例１と同様にして、４４ｇのプラクセル２０５ＢＡ、８８ｇの両末端サイラプレーンＦＭ−４４１１、１２０ｇのメチルエチルケトン、４８ｇのイソホロンジイソシアネートを用いて濃度が６０重量％であるウレタンプレポリマー溶液７を得た。
【０１３２】
７．９ｇの５０重量％ＫＯＨ水溶液と３５０ｇのイオン交換水を四つ口フラスコ中に投入し、２５０ｇのウレタンプレポリマー溶液７とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン７）を得た。ポリウレタン７における全ジオール成分中の一般式（１）で表される化合物の含有量は５０モル％であり、水酸基２個を有するシロキサン化合物の含有量は５０モル％であった。また、得られたポリウレタン７の酸価は３４ＫＯＨ・ｍｇ／ｇ、重量平均分子量は１３０００であった。
【０１３３】
合成例８
１１６ｇのプラクセル２０５ＢＡ、１２０ｇのメチルエチルケトン、６４ｇのイソホロンジイソシアネートを用いた他は、合成例１と同様にして濃度が６０重量％であるウレタンプレポリマー溶液８を得た。
【０１３４】
２０．８ｇの５０重量％ＫＯＨ水溶液と３５０ｇのイオン交換水を四つ口フラスコ中に投入し、２５０ｇのウレタンプレポリマー溶液８とともに室温で３０分間撹拌した。合成例１と同様にして、鎖延長反応、メチルエチルケトン及び一部の水の除去、イオン交換水の添加を行い、ポリウレタン濃度３５重量％の中和剤含有水溶液（ポリウレタン８）を得た。ポリウレタン８における全ジオール成分中の一般式（１）で表される化合物の含有量は１００モル％であり、水酸基２個を有するシロキサン化合物の含有量は０モル％であった。また、得られたポリウレタン７の酸価は８１ＫＯＨ・ｍｇ／ｇ、重量平均分子量は２８０００であった。
【０１３５】
【表１】
2008143960.tif 000005
【０１３６】
実施例１
カーボンブラック（三菱化学（株）製ＭＡ−１００（商品名））３ｋｇを水１０ｋｇに混合した後、次亜塩素酸ナトリウム溶液(有効塩素濃度１２％）４．５ｋｇに投入し、１００〜１０５℃で１０時間撹拌し、得られた生成物をろ過した。乾燥して得られたウェット結晶を水で洗浄した後、８０℃で乾燥し、２．５ｋｇの酸化処理カーボンブラックを得た。
【０１３７】
次に、酸化処理カーボンブラックとイオン交換水を混合しスラリーを作製した。作製したスラリーはポリメチルメタクリレート透析モジュール（東レ（株）製“フィルトライザー”Ｂ３−２０Ａ（商品名））を用いて透析を行った後に乾燥して、酸化処理カーボンブラック中のナトリウムイオンと塩素イオンの除去を行い、酸化処理カーボンブラック透析物を得た。
【０１３８】
１２０ｇの酸化処理カーボンブラック透析物、１８０ｇのトリエチレングリコールモノブチルエーテル、７００ｇのイオン交換水と混合しホモディスパーで攪拌してスラリーを作製した。スラリーを入れたビーカーを循環式ビーズミル分散機（ウイリー・エ・バッコーフェン社製“ダイノーミル”ＫＤＬ−Ａ）とチューブでつなぎ、メディアとして直径０．３ｍｍのジルコニアビーズを使用して１６００ｒｐｍで分散処理を３時間継続して水性ブラック顔料分散液Ａを得た。
【０１３９】
４１．７ｇの水性ブラック顔料分散液Ａ、０．７ｇの５０重量％のＫＯＨ、０．５ｇの水および合成例１で得られたポリウレタン１（ポリウレタン濃度：３５重量％）を７．１ｇ加え、水性ブラック顔料分散液１（顔料濃度：１０重量％、ポリウレタン濃度：５重量％）を作製し、水性ブラック顔料分散液１について各種の評価を行った。結果を表２、３に示す。
【０１４０】
次いで、１７．５ｇの水性ブラック顔料分散液１に２５．８ｇのイオン交換水、３．５ｇのグリセリン、１．７ｇの２−ピロリドン、１．５ｇのエチレングリコールを加えインク組成物（顔料濃度：３．５重量％、ポリウレタン濃度：１．７５重量％）を作製し、評価を行った。結果を表２、３に示す。
【０１４１】
実施例２〜６、比較例１〜２
合成例２〜８で得られたポリウレタン２〜８（ポリウレタン濃度：３５重量％）と実施例１で得られた水性ブラック顔料分散液Ａを用いて、実施例１と同様の方法で水性ブラック顔料分散液２〜８（顔料濃度：１０重量％、ポリウレタン濃度：５重量％）を作製し、顔料分散液２〜８について各種の評価を行った。結果を表２に示す。また実施例１と同様にして、インク組成物（顔料濃度：３．５重量％、ポリウレタン濃度：１．７５重量％）を作製し、各種の評価を行った。結果を表２、３に示す。
【０１４２】
比較例３
実施例１で得られた水性ブラック顔料分散液Ａ４１．７ｇに、０．７ｇの５０重量％のＫＯＨおよび７．６ｇの水を加え、水性ブラック顔料分散液９（顔料濃度：１０重量％）を作製し、水性ブラック顔料分散液９について各種の評価を行った。結果を表２に示す。また、１７．５ｇの水性ブラック顔料分散液９に２５．８ｇのイオン交換水、３．５ｇのグリセリン、１．７ｇの２−ピロリドン、１．５ｇのエチレングリコールを加えインク組成物（顔料濃度：３．５重量％）を作製し、各種の評価を行った。結果を表２、３に示す。
【０１４３】
【表２】
2008143960.tif 000006
【０１４４】
【表３】
2008143960.tif 000007
【０１４５】
実施例７
ＰＢ１５：３（クラリアント社製“ホスタパーム”ブルーＢ２Ｇ（商品名））９００ｇを攪拌しながら７０℃に加熱した発煙硫酸（２８％ＳＯ３）１２ｋｇ中に投入した。３時間攪拌した後、氷２２．５ｋｇ上に加えた。３０分間放置後、生じた懸濁液をろ過し、得られた生成物を４．５ｋｇの純水で洗浄した。純水３０ｋｇ中へ前記生成物を投入し、アンモニア水溶液で中和（ｐＨが７以上になるまでアンモニア水溶液を添加）し、ろ過を行った。得られたウェット結晶を純水で洗浄した後、８０℃で乾燥した。乾燥して得られたウェット結晶を水で洗浄した後、８０℃で乾燥し、１１５０ｇのＰＢ１５：３スルホン化誘導体を得た。
【０１４６】
次に、ＰＢ１５：３スルホン化誘導体とイオン交換水を混合しスラリーを作製した。作製したスラリーをポリメチルメタクリレート透析モジュール（東レ（株）製“フィルトライザー”Ｂ３−２０Ａ（商品名））を用いて透析を行った後に乾燥してＰＢ１５：３スルホン化誘導体透析物を得た。
【０１４７】
９６ｇのＰＢ１５：３、２４ｇのＰＢ１５：３スルホン化誘導体透析物、１８０ｇのトリエチレングリコールモノブチルエーテル、７００ｇのイオン交換水を混合しホモディスパーで攪拌してスラリーを作製した。スラリーを入れたビーカーを循環式ビーズミル分散機（ウイリー・エ・バッコーフェン社製“ダイノーミル”ＫＤＬ−Ａ）とチューブでつなぎ、メディアとして直径０．３ｍｍのジルコニアビーズを使用して１６００ｒｐｍで分散処理を３時間継続して水性シアン顔料分散液Ａを得た。
【０１４８】
４１．７ｇの水性シアン顔料分散液Ａ、０．７ｇの５０重量％のＫＯＨ、０．５ｇの水および合成例１で得られたポリウレタン１（ポリウレタン濃度：３５重量％）を７．１ｇ加え、水性シアン顔料分散液１（顔料濃度：１０重量％、ポリウレタン濃度：５重量％）を作製し、水性シアン顔料分散液１について各種の評価を行った。結果を表４に示す。また、２５ｇの水性シアン顔料分散液１に１８．３ｇのイオン交換水、３．５ｇのグリセリン、１．７ｇの２−ピロリドン、１．５ｇのエチレングリコールを加えインク組成物（顔料濃度：５重量％、ポリウレタン濃度：２．５重量％）を作製し、各種の評価を行った。結果を表４、５に示す。
【０１４９】
実施例８〜１２、比較例４〜５
合成例２〜８で得られたポリウレタン２〜８（ポリウレタン濃度：３５重量％）と実施例７で得られた水性シアン顔料分散液Ａを用いて、実施例７と同様の方法で水性シアン顔料分散液２〜８（顔料濃度：１０重量％、ポリウレタン濃度：５重量％）を作製し、シアン顔料分散液２〜８について各種の評価を行った。結果を表４に示す。また、実施例７と同様にして、インク組成物（顔料濃度：５重量％、ポリウレタン濃度：２．５重量％）を作製し、各種の評価を行った。結果を表４、５に示す。
【０１５０】
比較例６
実施例７で得られた水性シアン顔料分散液Ａ４１．７ｇに、０．７ｇの５０重量％のＫＯＨおよび７．６ｇの水を加え、水性シアン顔料分散液９（顔料濃度：１０重量％）を作製し、水性シアン顔料分散液９について各種の評価を行った。結果を表４に示す。次いで、２５ｇの水性シアン顔料分散液９に１８．３ｇのイオン交換水、３．５ｇのグリセリン、１．７ｇの２−ピロリドン、１．５ｇのエチレングリコールを加えインク組成物（顔料濃度：５重量％）を作製し、各種の評価を行った。結果を表４、５に示す。
【０１５１】
【表４】
2008143960.tif 000008
【０１５２】
【表５】
2008143960.tif 000009